(57)【特許請求の範囲】
【請求項１】
基体上に取り付けかつ物体を表示するためのシート材料において、充分に平滑で柔軟なフィルム支持体と、前記シート材料を前記基体に取り外し可能に粘着させるため、前記支持体の第１の主表面上の、少なくとも１マイクロメートルの直径を有する、少なくとも６０重量％の中空ポリマー状、アクリレート性、固有の粘着性、不融性、溶媒非溶解性、溶媒分散性、エラストマー状圧力感応性粘着剤微細球と、４０重量％までの非球状ポリアクリレート粘着剤を含有している第１の再付着可能な粘着剤の被膜と、前記物体を前記シート材料に粘着させるため、前記支持体の第２の主表面上の４０〜８０重量％の中実ポリマー状、アクリレート性、固有の粘着性、不融性、溶媒非溶解性、溶媒分散性、エラストマー状圧力感応性粘着剤微細球と、２０〜６０重量％の非球状ポリアクリレート粘着剤を含有している第２の再付着可能な粘着剤の被膜とを含有し、
前記第１の再付着可能な粘着剤の被膜は、前記第１の再付着可能な粘着剤の効力が前記第２の再付着可能粘着力よりも強力な粘着剤であることによって、前記第２の再付着可能な粘着剤の被膜よりも前記シート材料の単位面積当たり高い粘着度を有し、
テスト方法Ａによるテストを行った場合に、前記第１の再付着可能な粘着剤の被膜が有する粘着度が少なくとも５０ｇ／ｃｍ幅、前記第２の再付着可能な粘着剤の被膜が有する粘着度より高く、
テスト方法Ａによるテストを行った場合に、前記第２の再付着可能な粘着剤の被膜が有する粘着度が３０から５５ｇ／ｃｍ幅の間であり、
前記第１の再付着可能な粘着剤の被膜を、前記シート材料を粘着させる前記基体に接触させ、前記第２の再付着可能な粘着剤の被膜に粘着させる前記物体を、そこに再付着可能にしかつ前記シート材料を前記基体から剥がすことなくそこから取り外すようにしたことを特徴とするシート材料。
【請求項２】
前記基体が採色された部屋の壁であり、かつ前記物体が挨拶状又は写真又は受け取り状であることを特徴とする請求項１記載のシート材料。
【請求項３】
前記第２の再付着可能な粘着剤の被膜がほぼ透明であることを特徴とする請求項１記載のシート材料。
【請求項４】
前記支持体の前記第２の主表面が装飾的な図案を有することを特徴とする請求項３記載のシート材料。
【請求項５】
更に剥離ライナーを有する請求項１記載のシート材料。
【請求項６】
延伸された形状でかつロールに渦巻き状に巻き取られている請求項５記載のシート材料。
【請求項７】
前記シート材料をほどく場合に、前記剥離ライナーと前記第１の再付着可能な粘着剤の被膜間の粘着度、及び前記剥離ライナーと前記第２の再付着可能な粘着剤の被膜間の粘着度が、前記剥離ライナーが前記第２の再付着可能な粘着剤の被膜と粘着して残るような粘着度であることを特徴とする請求項６記載のシート材料。
【発明の詳細な説明】
【０００１】
【産業上の利用分野】
本発明は物体を表示するための部材に関する。
【０００２】
【従来の技術】
多くの一時掲示板や表示部材はこの分野で公知であり、例えば米国特許第３，８５７，７３１号や３，９５２，１３３号に開示されている。
【０００３】
【課題を解決するための手段】
ある実施態様例では、本発明は基体上に取り付けかつ物体を表示するための新規なシート材料を有し、このシート材料は、柔軟な支持体と、この支持体の第１の主表面上の第１の再付着可能な粘着剤の被膜と、第２の主表面上の第２の再付着可能な粘着剤の被膜とを含有し、第１の再付着可能な粘着剤の被膜は、第１の粘着剤の効力が第２の粘着剤よりも強力な粘着剤であるために、第２の再付着可能な粘着剤の被膜よりもシート材料の単位面積当たり充分に高い粘着度を有している。
【０００４】
他の実施態様例では、本発明は基体上に取り付けかつ物体を表示するための新規なシート材料を有し、このシート材料は、充分に平滑で、柔軟なフィルム支持体と、シート材料を基体に取り外し可能に粘着させるため、この支持体の第１の主表面上の第１の再付着可能な粘着剤の被膜と、物体をシート材料に粘着させるため、支持体の第２の主表面上の第２の再付着可能な粘着剤の被膜とを含有し、第１の再付着可能な粘着剤の被膜は、第１の粘着剤の効力が第２の粘着剤よりも強力な粘着剤であるために、第２の再付着可能な粘着剤の被膜よりもシート材料の単位面積当たり高い粘着度を有している。これによって第１の再付着可能な粘着剤の被膜を、シート材料を粘着させる基体に接触させ、第２の再付着可能な粘着剤の被膜に粘着させる物体を、そこに再付着可能にしかつシート材料を基体から剥がすことなくそこから取り外すことができる。シート材料を粘着させてもよい基体は、例えば、採色された壁でもよい。
【０００５】
シート材料を基体に粘着させた後、本発明のシート材料の主表面に粘着しても良い物体の例としては、挨拶状、写真、受け取り状等が含まれる。必要であればシート材料は装飾的な図案を有していてもよい。
【０００６】
本発明の好ましいシート材料は、（後述する）テスト法Ａによるテストを行った場合に、第１の再付着可能な粘着剤の被膜が有する粘着度が少なくとも約５０ｇ／ｃｍ幅（最も好ましくは少なくとも約１００ｇ／ｃｍ）第２の再付着可能な粘着剤の被膜が有する粘着度より高いことを特徴としている。これによって、シート材料をこれが粘着している基体から剥がすことなく特に所望の物体の付着、再付着及び取り外しを行うことができる。
【０００７】
また、本発明の好ましいシート材料は、テスト法Ａによるテストを行った場合に、第２の再付着可能な粘着剤の被膜が有する粘着度が約３０から約５５ｇ／ｃｍ幅の間であることを特徴としている。第２の再付着可能な粘着剤の被膜が約３０ｇ／ｃｍ幅未満の粘着度を有している場合には、例えば大きな挨拶状のような比較的大きく、重い物体はシート材料に好適に粘着できない可能性がある。一方、５５ｇ／ｃｍ幅より大きい粘着度は、物体（特に、例えばリンネルやライスペーパーの挨拶状の場合）に損傷を与える可能性がある。
【０００８】
本発明の最も好ましいシート材料は、前述した２つのパラグラフに直接記載した特徴を備えている。
本発明のシート材料は好ましくは例えば物体を表示する壁に取り付け、物体を再付着したり、物体をシート材料から取り外してもよい。物体を表示する必要がなくなれば、シート材料を損傷したりさもなければ壁表面を傷付けたりすることなく壁から取り外してもよい。
【０００９】
図１及び図２に例示するように、シート材料１０は柔軟なフィルム支持体１２と、支持体１２の背面上の再付着可能な粘着剤１４の第１被膜と、支持体１２の前面上の再付着可能な粘着剤１６の第２被膜とを備えている。一般に、粘着剤１４は、粘着剤１６よりもシート材料１０の単位面積当たり高い粘着度を有し、（即ち、粘着剤１４は粘着剤１６よりも強力な再付着可能粘着剤で、粘着度の違いは単に同じ粘着剤を異なった被膜重量で使用するものではない）かつ、シート材料１０を基体（例えば採色された壁）に粘着させる手段である。粘着剤１６は物体（例えば挨拶状）をシート材料１０に粘着させる手段を備えている。支持体１２の粘着剤１６に隣接した表面は装飾的な図案、例えばクリスマスモチーフ１７を有していてもよい。シート材料１０は更に粘着剤１６に粘着した剥離ライナー１８を有するものを例示している。
【００１０】
図１は渦巻き状にロール２０に巻き取られたシート材料１０を例示している。粘着剤１４及び１６及び剥離ライナー１８は、シート材料１０をロール２０からほどく場合に剥離ライナー１８が粘着剤１６に優先的な粘着性を有するように、選択される。このようにほどいた次に、シート材料１０の粘着剤１４を基体に接触させ、シート材料１０を基体に粘着させる。次に、剥離ライナー１８を除去してシート材料１０の粘着剤１６を露出させ、挨拶状や他の物体をそこに粘着させることができる。  支持体１２用の好適な材料は、可塑性のポリ塩化ビニル、ポリエチレン、又はポリプロピレンを有するフィルムである。典型的に支持体１２は約０．０５〜約０．１５ｍｍの厚さで、好ましくは約０．０７５〜約０．１２５ｍｍの厚さを有している。好ましいフィルム支持体は、ａ）約１０以上のメルトフローインデックスを有するアイオノマーポリマー樹脂を約６０〜９８重量％と；ｂ）アイオノマーポリマーでない充填材料を約２〜４重量％含有している。このタイプのフィルムはヨーロッパ特許出願（ＥＰＡ）９２．９１１７５１．３号に記載されている。前述のタイプの最も好ましいフィルム支持体は厚さ０．１０２ｍｍで、サーリーンTM（ＳｕｒｌｙｎTM）１７０２をアイオノマーポリマーとして８３重量部（Ｅ．Ｉ．Ｄｕ  Ｐｏｎｔ  ｄｅ  Ｎｅｍｏｕｒｓ  Ｃｏ．から入手できるアイオノマー）と、アンパセットTM（ＡｍｐａｃｅｔTM）１１７４８顔料（Ａｍｐａｃｅｔ社から市販入手できる）を充填剤として１７重量部の濃度で、含有している。前記出願Ｕ．Ｓ．Ｓ．Ｎ．の実施例１は、この最も好ましいフィルム支持体の製造方法について開示している。好ましい支持体は約２〜５インチ（５．０８〜１２．７ｃｍ）の幅の延伸ストリップの形状である。
【００１１】
粘着剤１４は、シート材料１０を基体に粘着させ、その後充分完全にそれが粘着している又は粘着していた基体（例えば、採色された壁）から取り外すことができるような常套の再付着可能な粘着剤から選択される。粘着剤１６も同様に常套の再付着可能な粘着剤から選択される。しかし、粘着剤１６の場合、粘着能力の顕著な低下なしに繰返し物体に粘着でき、かつ繰返しそれから取り外すことができるものから選択されなければならない。特にシート材料１０を再使用または最初の使用後再付着する場合には、粘着剤１４も粘着能力の顕著な低下なしに物体への粘着、及び基体からの取り外しを繰り返すことができなければならない。粘着剤１４として使用してもよい粘着剤の例は米国特許第３，６９１，１４０号（シルバー（Ｓｉｌｖｅｒ））に記載されており、この特許は中実の粘着性微細球に関する。再付着可能な粘着剤としては、粘着剤中に含有した微細球が非粘着性のものも公知である。粘着剤のこのタイプは米国特許第４，７３５，８３７号（ミヤサカ）に開示されている。再付着可能性は他の技術、例えば、粘着剤のパターン被膜によって達成してもよい。
【００１２】
好ましくは、粘着剤１４として使用する再付着可能な粘着剤は、少なくとも１マイクロメートルの直径を有する、約６０〜１００重量％の中空ポリマー状、アクリレート性、固有の粘着性、不融性、溶媒非溶解性、溶媒分散性、エラストマー状圧力感応性粘着剤微細球と、約０〜４０重量％の非球状ポリアクリレート粘着剤を含有している。この中空微細球は米国特許第５，０４５，５６９号に従って製造される。非球状ポリアクリレート粘着剤はいかなる常套の圧力感応性粘着剤であってもよい。そのような粘着剤の例としては、「ソフト」モノマー（例えば、ｎ−ブチルアクリレート、イソオクチルアクリレート等）から製造されるポリマー、又はソフトな化合物（例えば、イソブチレン、ｎ−ブチルアクリレート、イソオクチルアクリレート、エチルヘキシルアクリレート等）から製造されるコポリマーや；極性モノマー（例えば、アクリル酸、アクリロニトリル、アクリルアミド、メタクリル酸、メチルメタクリレート、又は米国特許第Ｒｅ ２４，９０６号（ウルリッチ（Ｕｌｒｉｃｈ））に記載されているようなもの）がある。非球状ポリアクリレート粘着剤の好ましいもの、例えば、ローム＆ハス（Ｒｏｈｍ＆Ｈａａｓ）のロプレックス（Ｒｈｏｐｌｅｘ）TM系列の粘着剤は市販入手できる。好ましくは、非球状ポリアクリレート粘着剤は再付着可能な粘着剤中に約１０〜３５重量％の量存在する。
【００１３】
一方、他の再付着可能な粘着剤は一般にシート材料１０をここに記載するように支持するのに効果的で、特に中空微細球を有する再付着可能な粘着剤が、大規模な垂直面を有するシート材料１０を支持するのに効果的である。この大きな支持力は特に、支持するフィルムが約０．３平方メートル以上の表面積有する場合に必要である。再付着可能な粘着剤が更に非球状ポリアクリレート粘着剤を含有する場合には、フィルムへの全粘着剤の定着に改善が見られ、取り外した後、基体上に残された粘着剤残余が少なくなる。また、非球状ポリアクリレート粘着剤を含有する再付着可能な粘着剤は優れた剥離粘着特性を備え、非常に織物的なは垂直面でさえ使用できる。これらの有効な粘着特性は、基体（例えばシート材料１０を取り外す時に壁の採色がはがれるような採色された壁）に過度に粘着することなく得られる。改善された定着、剥離及び粘着特性は、他のフィルム支持体、例えばポリ塩化ビニル支持体を使用した場合でもこの粘着剤に対して見られる。
【００１４】
前述の粘着剤１４の文中に記載したタイプの粘着剤１６は、シート材料１０に粘着した物体の粘着度が、粘着剤１４とシート材料１０を粘着させた基体間の粘着度より低い粘着度を有するものから選択しなければならない。粘着剤１６として使用する好ましい粘着剤は、約４０〜８０重量％の、前記した米国特許第３，６９１，１４０号に記載したタイプの中実、ポリマー状、アクリレート性、固有の粘着性、不融性、溶媒非溶解性、溶媒分散性、エラストマー状圧力感応性微細球と、約２０〜６０重量％の、粘着剤１４の文中で記載したタイプの非球状ポリアクリレート粘着剤とを含有する。
【００１５】
剥離ライナー１８は、シート材料１０をロール２０からほどいた場合に粘着剤１６に対して優先的な粘着性を有するいかなる常套の剥離ライナーであってもよい。好ましくは、剥離ライナーは、ＡＳＴＭ  Ｐ３３３０−７８による測定で（方法Ｃ）約１５ｇ／ｃｍ幅以下の値で粘着剤１６から剥離する。約１５ｇ／ｃｍ幅より高い剥離値は、剥離ライナーを粘着剤１６から取り外すときに、シート材料１０が粘着していた基体から剥がされる不都合が生じる。
好ましい剥離ライナーはＩＬ、ウェスト・シカゴのリリース・テクノロジー（Ｒｅｌｅａｓｅ  Ｔｅｃｈｎｏｌｏｇｙ）社から、商品名２−ＨＩＤ−ＳＣ２８８Ｂ／ＳＴ８０Ａ−ＮＡＴで市販入手できる。このライナーは一方の表面上に剥離被膜を有し、この表面は他方の側にある異なった剥離被膜より低い剥離度を有する。他の好ましい剥離ライナーもリリース・テクノロジー社から商品名２−ＨＩＤ−ＳＴ８０Ａ／ＳＴ８０Ａ−ＮＡＴで入手できる。
【００１６】
【実施例】
（テスト方法）
テスト方法Ａ
このテスト方法Ａは一般的にＡＳＴＭ  Ｐ３３３０−７８、方法Ｃに記載されている。テスト方法Ａは以下のように行った。３Ｍ社から商品名「４１０」で入手できる２×５インチ（５．０８ｃｍ×１２．７ｃｍ）片の両面粘着テープを９０度テスト装置のスチールパネルに貼り付けた。テストするシート材料を、両面粘着テープにそのシート材料の粘着剤の被膜と貼り合わせ、外方向のフェーシングを測定した。１．２５×７〜９インチ（３．２ｃｍ×１７．７８〜２２．８６ｃｍ）、厚さ０．９ｍｉｌ（０．２ｍｍ）のポリエステルフィルム（ＭＮ、セントポールの３Ｍ社から商品名ＯＲ−１６TMで入手できる）を、３０〜６０ｃｍ／ｍｉｎの速度で回転する４．５ｌｂ（９．９ｋｇ）のローラー２個でを用いて粘着表面に貼り付けた。次にポリエステイルフィルムの一端を、アイストロン（Ｉｓｔｒｏｎ）TMの引っ張り試験機（ＭＡ、カントンのアイストロン（Ｉｓｔｒｏｎ）社から入手できる）の上あご部に配置し、スチールプレートに対して９０度の角度、ＡＳＴＭ  Ｐ３３３０−７８，方法Ｃで指定した速度で引っ張った。１０００ｇ負荷セルを使用した。そして幅（センチメートル）に対する負荷（グラム）の粘着度値を決定した。与えられたシート材料３サンプルをテストし、その値を平均した。前述の方法は本明細書及び請求の範囲で「テスト方法Ａ」と表す。
【００１７】
（実施例１）
本実施例のシート材料の壁側（第１の再付着可能な粘着剤の被膜）用の粘着剤組成物を、前述した米国特許第５，０４５，５６９号に開示されたタイプの中空微細球粘着剤を７５重量部と、ローム＆ハス（Ｒｏｈｍ＆Ｈａａｓ）社のＮ−１０３１ブチルアクリレート／アクリロニトリル圧力感応性ラテックス粘着剤を２５重量部を混合することによって調製した。
【００１８】
本実施例のシート材料のカード側（第２の再付着可能な粘着剤の被膜）用の粘着剤組成物は、前述した米国特許第３，６９１，１４０号に開示されたタイプの中実微細球粘着剤を５９重量％と、前述した米国特許第Ｒｅ２４，９０６号に開示されているように調製したイソオクチルアクリレート：アクリル酸が９５．５：４．５の圧力感応性粘着性ポリマーを２３．７６重量％と、エルバサイト（Ｅｌｖａｃｉｔｅ）TM２０４５（Ｅ．Ｉ．Ｄｕ Ｐｏｎｔ ｄｅ Ｎｅｍｏｕｒｓ社から市販入手できるアクリル酸ポリマー）を１７．２４重量％とを含有させた。
【００１９】
前記粘着剤組成物を、前述した特許出願Ｕ．Ｓ．Ｓ．Ｎ．０７／７０２，０６５号の実施例１に記載されたように調製した（ただし、サーリーン（Ｓｕｒｌｙｎ）TM１７０２アイオノマーを８３重量部とアンパセット（Ａｍｐａｃｅｔ）TM１１７４８顔料を１７重量部用いる）、幅３．５インチ（８．８９ｃｍ）、厚さ３．５ｍｉｌ（０．０８９ｍｍ）の延伸フィルム支持体のそれぞれの面に適用した。第１の再付着可能な粘着剤の被膜の乾燥被膜重量は約３．５〜４．５グレイン／２４インチ2（１４．６５〜１８．８４グラム／ｍ2）で、第２の再付着可能な粘着剤の被膜の乾燥被膜重量は約１．５〜３．５グレイン／２４インチ2（６．２８〜１４．６５グラム／ｍ2）であった。クリスマス用装飾図案を、ルイス（Ｌｏｕｉｓ）Ｏ．ウェネケ（Ｗｅｎｅｋｅ）４０００Ｊシリーズのインク（ＭＮ、プリモスのルイス（Ｌｏｕｉｓ）Ｏ．ウェネケ（Ｗｅｎｅｋｅ）社から入手できる）を用いてフィルム支持体に印刷した後、粘着剤の被膜を適用した。
【００２０】
テスト方法Ａによりテストしたところ、評価した３サンプルの粘着度の値は、第１の再付着可能な粘着剤の被膜では約１５０〜２００グラム／ｃｍ長さ、第２の再付着可能な粘着剤では約３２．７〜４８．８グラム／ｃｍ長さであった。
【００２１】
使用した剥離ライナーは、ＩＬ、ウェスト・シカゴのリリース・テクノロジー（Ｒｅｌｅａｓｅ  Ｔｅｃｈｎｏｌｏｇｙ）社から商品名２−ＨＩＤ−ＳＣ２８８Ｂ／ＳＴ８０Ａ−ＮＡＴで市販入手できた。
【００２２】
本実施例のシート材料は、採色された壁に好適に粘着し、挨拶状を繰返し粘着させることができ、壁からシート材料が剥がれたり、第２の再付着可能な粘着剤の被膜（カード側）の粘着能力を著しく低下させることなくシート材料上に再付着させることができる。更に永久的に粘着剤の転写が見られることもなく、挨拶状の損傷も生じなかった。
【図面の簡単な説明】
【図１】  渦巻き状にロールに巻き取られた本発明によるシート材料の遠近図である。
【図２】  図１に例示したシート材料の線２−２における断面図である。
【符号の説明】
１０  シート材料
１２  支持体
１４  第１の再付着可能な粘着剤
１６  第２の再付着可能な粘着剤
１７  装飾的な図案
１８  剥離ライナー
２０  ロール
【図１】
0003790555.tif 000002
【図２】
0003790555.tif 000003